(57)【要約】    包装物品（１０、１１０、２１０）が開示される。一実施形態では、包装物品（１０、１１０、２１０）は、（Ａ）側壁（１４、１１４、２１４）および底壁（１６、１１６、２１６）を有する断熱容器（１２、１１２、２１２）であって、それらの壁が区画（２０、１２０、２２０）を画定する、断熱容器と、（Ｂ）区画（２０、１２０、２２０）内の冷熱源（２２、１２２、２２２）と、（Ｃ）区画（２０、１２０、２２０）内の３次元ランダムループ材料（３ＤＲＬＭ）のシート（３０、１３０、２３０）とを含む。  【選択図】図１
2020521679.tif 000002
【特許請求の範囲】
【請求項１】
包装物品であって、
Ａ．側壁および底壁を有する断熱容器であって、前記壁が区画を画定している、断熱容器と、
Ｂ．前記区画内の冷熱源と、
Ｃ．前記区画内の３次元ランダムループ材料（３ＤＲＬＭ）のシートと、を含む、包装物品。
【請求項２】
前記容器が頂壁を含む、請求項１に記載の包装物品。
【請求項３】
前記区画内に温度に敏感な製品を含み、
前記３ＤＲＬＭのシートが、前記温度に敏感な製品と前記冷熱源との間に配置されている、請求項１〜２のいずれかに記載の包装物品。
【請求項４】
前記３ＤＲＬＭのシートが、前記冷熱源と前記温度に敏感な製品との接触を防止する、請求項３に記載の包装物品。
【請求項５】
前記１つ以上の冷熱源が、前記温度に敏感な製品の上、前記温度に敏感な製品の下、前記温度に敏感な製品の側方、またはそれらの組み合わせからなる群から選択される位置にある、請求項３に記載の包装物品。
【請求項６】
前記温度に敏感な製品が、１匹以上の活ロブスターである、請求項３〜５のいずれかに記載の包装物品。
【請求項７】
少なくとも１つの冷熱源が前記活ロブスターの下にある、請求項６に記載の包装物品。
【請求項８】
水分源を含む、請求項６〜７のいずれかに記載の包装物品。
【請求項９】
前記３ＤＲＬＭのシートが、２つの対向する壁にわたって延在する、請求項１〜８のいずれかに記載の包装物品。
【請求項１０】
前記区画内に前記温度に敏感な製品の２つ以上の層を含む、請求項１〜９のいずれかに記載の包装物品。
【請求項１１】
前記断熱容器が外側容器内に配置されている、請求項１〜１０のいずれかに記載の包装物品。
【請求項１２】
前記温度に敏感な製品が、医薬品、生物薬剤、ワクチン、血液、生物学的物質、化学物質、およびそれらの任意の組み合わせからなる群から選択される材料を含むボトルである、請求項３に記載の包装容器。
【請求項１３】
前記３ＤＲＬＭのシートが、前記ボトルの少なくとも一部分を受容するように適合された切り欠きを含む、請求項１２に記載の包装容器。
【請求項１４】
前記ボトルが前記切り欠き内に挿入されると、前記３ＤＲＬＭの一部分が中立状態から伸張状態に移行する、請求項１３に記載の包装容器。
【請求項１５】
前記伸張状態にある前記３ＤＲＬＭが、前記ボトルに拘束力を付与し、前記シート内に前記ボトルを保持する、請求項１４に記載の包装容器。
【発明の詳細な説明】
【背景技術】
【０００１】
温度に敏感な製品は、典型的には、「コールドチェーン」としても知られる温度制御されたサプライチェーンを必要とする。中断されないコールドチェーンとは、途切れのない一連の冷蔵生産、保管、および流通活動、ならびに一定の低温範囲を維持する関連機器のことである。コールドチェーンは、医薬品およびワクチンなどの温度に敏感な製品の場合に有効性を確実にするために使用される。コールドチェーンはまた、生鮮農産物、魚介類、冷凍食品、写真フィルム、および化学物質などの温度に敏感な製品の貯蔵寿命を延ばすためにも使用される。他の品物または商品とは異なり、温度に敏感な製品は腐敗しやすく、冷蔵倉庫に一時的に保管されている場合でさえも、常に最終使用状態または終着点に向かっている。
【発明の概要】
【発明が解決しようとする課題】
【０００２】
温度に敏感な製品の品質には、輸送プロセス全体を通して特定の温度範囲を確保することが不可欠である。そのため、当該技術分野では、コールドチェーンで使用するための信頼性が高く費用効果の高い輸送容器の継続的な必要性が認識されている。
【課題を解決するための手段】
【０００３】
本開示は、包装物品を提供する。一実施形態では、包装物品は、（Ａ）側壁および底壁を有する断熱容器であって、それらの壁が区画を画定している容器と、（Ｂ）区画内の冷熱源と、（Ｃ）３次元ランダムループ材料（３ＤＲＬＭ）のシートとを含む。
【０００４】
定義および試験方法
本明細書における元素周期表への全ての参照は、ＣＲＣ  Ｐｒｅｓｓ，Ｉｎｃ．，２００３によって出版および著作権化されている元素周期表を指すものとする。また、族への全ての参照は、族の番号付けに関してＩＵＰＡＣシステムを使用するこの元素周期表に反映される族とする。相反する記載がない限り、文脈から示唆されない限り、または当該技術分野において慣習的でない限り、全ての構成要素およびパーセントは、重量に基づく。米国特許実務の目的のため、本明細書で参照される任意の特許、特許出願、または刊行物の内容は、参照によってそれらの全体が本明細書に組み込まれる（または、それらの同等な米国版が、参照によってそのように組み込まれる）。
【０００５】
本明細書に開示される数値範囲は、下限値および上限値からの、それらを含む全ての値を含む。明示的な値（例えば、１、または２、または３〜５、または６、または７）を含む範囲に関して、任意の２つの明示的な値の間の任意の下位範囲（例えば、１〜２、２〜６、５〜７、３〜７、５〜６など）が含まれる。
【０００６】
相反する記載がない限り、文脈から示唆されない限り、または当該技術分野において慣習的でない限り、全ての構成要素およびパーセントは、重量に基づき、全ての試験方法は、本開示の出願日の時点で最新のものである。
【０００７】
見かけの密度。試料材料を、３８ｃｍ×３８ｃｍ（１５インチ×１５インチ）のサイズの正方形片に切断する。この小片の体積を、４点で測定された厚さから計算する。重量を体積で除すことにより見かけの密度を得て（４回の測定の平均を取る）、値を１立方センチメートル当たりのグラム、ｇ／ｃｃで報告する。
【０００８】
曲げ剛性。曲げ剛性を、Ｆｒａｎｋ−ＰＴＩ  Ｂｅｎｄｉｎｇ  Ｔｅｓｔｅｒを使用して、厚さ５５０μｍの圧縮成形プラークを使用して、ＤＩＮ  ５３１２１規格に従い測定する。試料を、ＩＳＯ  ２９３規格に従って樹脂顆粒を圧縮成形することにより調製する。圧縮成形の条件を、ＩＳＯ  １８７２−２００７規格に従って選択する。融解の平均冷却率は１５℃／分である。曲げ剛性は、２０ｍｍのスパン、１５ｍｍの試料幅、および４０°の曲げ角度で、室温で２点曲げ構成で測定する。６°／秒で曲げを適用して、曲げが完了した後、６〜６００秒で力の読み取り値を得る。各材料を４回評価して、結果をニュートンミリメートル（「Ｎｍｍ」）で報告する。
【０００９】
「ブレンド」、「ポリマーブレンド」および類似の用語は、２つ以上のポリマーの組成物である。そのようなブレンドは、混和性であっても、そうでなくてもよい。そのようなブレンドは、相分離している場合も、そうでない場合もある。そのようなブレンドは、透過電子分光法、光散乱、Ｘ線散乱、および当該技術分野で既知の任意の他の方法から決定されるように、１つ以上のドメイン構成を含有している場合も、そうでない場合もある。ブレンドは積層ではなく、積層の１つ以上の層がブレンドを含み得る。
【００１０】
１３Ｃ核磁気共鳴（ＮＭＲ）
試料調製
クロムアセチルアセトネート（緩和剤）中０．０２５Ｍであるテトラクロロエタン−ｄ２／オルトジクロロベンゼンの５０／５０混合物およそ２．７ｇを、１０ｍｍのＮＭＲ管中の試料０．２１ｇに加えることにより、試料を調製する。管およびその内容物を１５０℃に加熱することにより、試料を溶解して均質化する。
【００１１】
データ取得パラメータ
Ｂｒｕｋｅｒ  Ｄｕａｌ  ＤＵＬ高温ＣｒｙｏＰｒｏｂｅを備えたＢｒｕｋｅｒ  ４００ＭＨｚ分光計を使用して、データを収集する。データファイルあたり３２０個のトランジェント、７．３秒のパルス繰り返し遅延（６秒の遅延＋１．３秒の取得時間）、９０度のフリップ角、および１２５℃の試料温度での逆ゲートデカップリングを使用して、データを取得する。ロックモードの非回転試料で全ての測定を行う。加熱された（１３０℃）ＮＭＲ試料交換器に挿入する直前に試料を均質化し、データ取得前に１５分間プローブ中で熱平衡させる。
【００１２】
「組成物」および類似の用語は、２つ以上の材料の混合物である。反応前混合物、反応混合物、および反応後混合物は、組成物中に含まれて、それらの後者は、反応生成物および副生成物、ならびに、もしあれば、反応前混合物または反応混合物の１つ以上の成分から形成される反応混合物の未反応成分および分解生成物を含む。
【００１３】
「含む（ｃｏｍｐｒｉｓｉｎｇ）」、「含む（ｉｎｃｌｕｄｉｎｇ）」、「有する（ｈａｖｉｎｇ）」という用語およびそれらの派生語は、任意の追加の構成要素、工程、または手順の存在を、それらが具体的に開示されているか否かにかかわらず、除外することを意図するものではない。いかなる疑義も避けるために、用語「含む」の使用を通じて主張される全ての組成物は、矛盾する記載がない限り、任意の追加の添加剤、補助剤、またはポリマー化合物であるかにかかわらず化合物を含み得る。対照的に、「から本質的になる」という用語は、操作性に必須ではないものを除いて、任意の後続の引用範囲から、任意の他の構成要素、工程、または手順を除外する。「からなる」という用語は、具体的に規定または列挙されていない任意の構成要素、工程、または手順を除外する。
【００１４】
結晶化溶出分別（ＣＥＦ）法
結晶化溶出分画（ＣＥＦ）（スペインのＰｏｌｙｍｅｒＣｈａｒ）（Ｂ  Ｍｏｎｒａｂａｌ  ｅｔ  ａｌ，Ｍａｃｒｏｍｏｌ．Ｓｙｍｐ．２５７，７１−７９（２００７））を用いて、コモノマー分布分析を行う。Ｓｙｍｐ．２５７，  ７１−７９  （２００７））．６００ｐｐｍの酸化防止剤であるブチル化ヒドロキシトルエン（ＢＨＴ）を有するオルト−ジクロロベンゼン（ＯＤＣＢ）を溶媒として使用する。オートサンプラを使用して、１６０℃で２時間、４ｍｇ／ｍｌで振盪して試料調製を行う（別段に特記しない限り）。注入量は、３００μｍである。ＣＥＦの温度プロファイルは、１１０℃〜３０℃で３℃／分の結晶化、３０℃で５分間の熱平衡、３０℃〜１４０℃で３℃／分の溶出である。結晶化中の流速は、０．０５２ｍｌ／分である。溶出中の流速は、０．５０ｍｌ／分である。データは、１データポイント／秒で収集する。ＣＥＦカラムを、Ｔｈｅ  Ｄｏｗ  Ｃｈｅｍｉｃａｌ  Ｃｏｍｐａｎｙにより、１／８インチのステンレスチューブを用いて、１２５μｍ＋６％のガラスビーズ（ＭＯ−ＳＣＩ  Ｓｐｅｃｉａｌｔｙ  Ｐｒｏｄｕｃｔｓ）で充填する。ガラスビーズを、Ｔｈｅ  Ｄｏｗ  Ｃｈｅｍｉｃａｌ  Ｃｏｍｐａｎｙからの要求により、ＭＯ−ＳＣＩ  Ｓｐｅｃｉａｌｔｙにより酸洗浄する。カラム容量は、２．０６ｍｌである。カラム温度較正を、ＯＤＣＢ中のＮＩＳＴ標準参照物質線状ポリエチレン１４７５ａ（１．０ｍｇ／ｍｌ）およびエイコサン（２ｍｇ／ｍｌ）の混合物を使用して行う。ＮＩＳＴ線状ポリエチレン１４７５ａが１０１．０℃でピーク温度を有し、エイコサンが３０．０℃のピーク温度を有するように、溶出加熱速度を調節することにより、温度を較正する。ＣＥＦカラム分解能を、ＮＩＳＴ線状ポリエチレン１４７５ａ（１．０ｍｇ／ｍｌ）およびヘキサコンタン（Ｆｌｕｋａ、ｐｕｒｕｍ、９７．０超、１ｍｇ／ｍｌ）の混合物を用いて計算する。ヘキサコンタンおよびＮＩＳＴポリエチレン１４７５ａのベースライン分離を達成する。ヘキサコンタンの面積（３５．０〜６７．０℃）対６７．０〜１１０．０℃のＮＩＳＴ１４７５ａの面積は５０対５０であり、３５．０℃未満の可溶性画分の量は１．８重量％未満である。ＣＥＦカラム分解能を、以下の式に定義する：
【数１】
2020521679.tif 000003
式中、カラム分解能は、６．０である。
密度を、ＡＳＴＭ  Ｄ  ７９２に従って測定し、１立方センチメートル当たりのグラム数、ｇ／ｃｃで値を報告する。
【００１５】
示差走査熱量測定（ＤＳＣ）。示差走査熱量測定（ＤＳＣ）を使用して、広範囲の温度にわたるポリマーの融解および結晶化挙動を測定する。例えば、ＲＣＳ（冷蔵冷却システム）およびオートサンプラを備えたＴＡ  Ｉｎｓｔｒｕｍｅｎｔｓ  Ｑ１０００  ＤＳＣを使用して、この分析を行う。試験中、５０ｍｌ／分の窒素パージガス流を使用する。各試料を約１７５℃で薄フィルムに溶融圧縮し、次いで、融解された試料を室温（およそ２５℃）まで空冷する。「０．１〜０．２グラム」の試料を１７５℃、１，５００ｐｓｉ、および３０秒で圧縮して、「０．１〜０．２ミル厚」のフィルムを形成することにより、フィルム試料を形成する。３〜１０ｍｇ、直径６ｍｍの試験片を冷却したポリマーから抽出し、秤量し、軽量アルミニウム皿（約５０ｍｇ）内に配置し、圧着閉鎖する。次いで、その熱的特性を決定するために分析を行う。試料の熱挙動は、試料温度に上下の勾配を付けて熱流量対温度プロファイルを作成することにより決定する。まず、試料の熱履歴を除去するために、試料を１８０℃まで急速に加熱して、５分間等温保持する。次に、試料を１０℃／分の冷却速度で−４０℃まで冷却して、−４０℃で５分間等温保持する。次いで、試料を１０℃／分の加熱速度で１５０℃まで加熱する（これが「第２の熱」勾配である）。冷却および第２の加熱曲線を記録する。冷却曲線を、ベースライン終点を結晶化の開始から−２０℃まで設定することにより分析する。加熱曲線を、ベースライン終点を−２０℃から融解の終了まで設定することにより分析する。決定された値は、ピーク融解温度（Ｔｍ）、ピーク結晶化温度（Ｔｃ）、開始結晶化温度（Ｔｃ開始）、融解熱（Ｈｆ）（グラム当たりのジュール）、ＰＥの結晶化度％＝（（Ｈｆ）／（２９２Ｊ／ｇ））×１００を使用してポリエチレン試料について算出された結晶化度％、およびＰＰの結晶化度％＝（（Ｈｆ）／１６５Ｊ／ｇ））×１００を使用して算出されたポリプロピレン試料の結晶化度％である。融解熱（Ｈｆ）およびピーク融解温度は、第２の熱曲線から報告する。ピーク結晶化温度および開始結晶化温度を冷却曲線から決定する。
【００１６】
弾性回復。樹脂ペレットを、ＡＳＴＭ Ｄ４７０３、附属書Ａ１、方法Ｃに従い、およそ５〜１０ミルの厚さに圧縮成形する。ＡＳＴＭ  Ｄ１７０８に詳述されているような幾何形状の微小引張試験片が成形シートから打ち抜かれる。試験片を、実施手順Ｄ６１８の手順Ａに従い、試験前に４０時間調整する。
【００１７】
試料を、平坦なゴム面のグリップを使用してスクリュー駆動式または油圧駆動式引張試験機で試験する。グリップ間隔を、微量引張試験片のゲージ長と等しい、２２ｍｍに設定する。試料を１００％／分の速度で１００％の歪みまで延ばし、３０秒間保持する。次いで、クロスヘッドを同じ速度で元のグリップ間隔に戻し、６０秒間保持する。次いで、試料を同じ１００％／分の歪み速度で１００％まで歪ませる。
弾性回復は以下のように計算することができる：
【数２】
2020521679.tif 000004
【００１８】
「エチレン系ポリマー」は、（重合性モノマーの総量に基づいて）５０重量パーセント超の重合エチレンモノマーを含有するポリマーであり、任意選択で、少なくとも１つのコモノマーを含有し得る。エチレン系ポリマーは、エチレンホモポリマー、およびエチレンコポリマー（エチレンおよび１つ以上のコモノマー由来の単位を意味する）を含む。「エチレン系ポリマー」および「ポリエチレン」という用語は、互換的に使用され得る。エチレン系ポリマー（ポリエチレン）の非限定的な例は、低密度ポリエチレン（ＬＤＰＥ）および線状ポリエチレンを含む。線状ポリエチレンの非限定的な例としては、線状低密度ポリエチレン（ＬＬＤＰＥ）、超低密度ポリエチレン（ＵＬＤＰＥ）、極低密度ポリエチレン（ＶＬＤＰＥ）、多成分エチレン系コポリマー（ＥＰＥ）、エチレン／α−オレフィンマルチブロックコポリマー（オレフィンブロックコポリマー（ＯＢＣ）としても知られる）、シングルサイト触媒線状低密度ポリエチレン（ｍ−ＬＬＤＰＥ）、実質的に線状または線状のプラストマー／エラストマー、および高密度ポリエチレン（ＨＤＰＥ）が挙げられる。概して、ポリエチレンは、チーグラー・ナッタ触媒などの不均一触媒系、４族遷移金属およびメタロセン、非メタロセン金属中心、ヘテロアリール、ヘテロ原子アリールオキシエーテル、ホスフィンイミン等の配位子構造を含む均一触媒系を使用して、気相流動床反応器、液相スラリープロセス反応器、または液相溶液プロセス反応器内で製造することができる。不均一および／または均一触媒の組み合わせもまた、単一反応器または二重反応器構成のいずれにも使用することができる。
【００１９】
「高密度ポリエチレン」（または「ＨＤＰＥ」）は、少なくとも１つのＣ４〜Ｃ１０α−オレフィンコモノマー、もしくはＣ４〜Ｃ８α−オレフィンコモノマー、および０．９４ｇ／ｃｃ超、もしくは０．９４５ｇ／ｃｃ、もしくは０．９５ｇ／ｃｃ、もしくは０．９５５ｇ／ｃｃ〜０．９６ｇ／ｃｃ、もしくは０．９７ｇ／ｃｃ、もしくは０．９８ｇ／ｃｃの密度を有するエチレンホモポリマーまたはエチレン／α−オレフィンコポリマーである。ＨＤＰＥは、単峰性コポリマーまたは多峰性コポリマーであり得る。「単峰性エチレンコポリマー」は、分子量分布を示すゲル浸透クロマトグラフィー（ＧＰＣ）において１つの明確なピークを有するエチレン／Ｃ４〜Ｃ１０α−オレフィンコポリマーである。「多峰性エチレンコポリマー」は、分子量分布を示すＧＰＣにおいて少なくとも２つの明確なピークを有するエチレン／Ｃ４〜Ｃ１０α−オレフィンコポリマーである。多峰性は、２つのピークを有する（二峰性）コポリマーならびに３つ以上のピークを有するコポリマーを含む。ＨＤＰＥの非限定的な例としては、ＤＯＷ（商標）高密度ポリエチレン（ＨＤＰＥ）樹脂（Ｔｈｅ  Ｄｏｗ  Ｃｈｅｍｉｃａｌ  Ｃｏｍｐａｎｙから入手可能）、ＥＬＩＴＥ（商標）強化ポリエチレン樹脂（Ｔｈｅ  Ｄｏｗ  Ｃｈｅｍｉｃａｌ  Ｃｏｍｐａｎｙから入手可能）、ＣＯＮＴＩＮＵＵＭ（商標）二峰性ポリエチレン樹脂（Ｔｈｅ  Ｄｏｗ  Ｃｈｅｍｉｃａｌ  Ｃｏｍｐａｎｙから入手可能）、ＬＵＰＯＬＥＮ（商標）（ＬｙｏｎｄｅｌｌＢａｓｅｌｌから入手可能）、ならびにＢｏｒｅａｌｉｓ、Ｉｎｅｏｓ、およびＥｘｘｏｎＭｏｂｉｌからのＨＤＰＥ製品が挙げられる。
【００２０】
「インターポリマー」は、少なくとも２つの異なるモノマーの重合によって調製されるポリマーである。この一般的な用語は、２つの異なるモノマーから調製されるポリマー、および３つ以上の異なるモノマーから調製されるポリマー、例えばターポリマー、テトラポリマー等を指すために通常用いられるコポリマーを含む。
【００２１】
「低密度ポリエチレン」（または「ＬＤＰＥ」）は、エチレンホモポリマー、または０．９１５ｇ／ｃｃ〜０．９４０ｇ／ｃｃの密度を有し、幅広いＭＷＤを有する長鎖分岐を含有する少なくとも１つのＣ３〜Ｃ１０α−オレフィン、好ましくはＣ３〜Ｃ４を含むエチレン／α−オレフィンコポリマーからなる。ＬＤＰＥは、典型的には、高圧フリーラジカル重合（フリーラジカル開始剤を有する管状反応器またはオートクレーブ）によって製造される。ＬＤＰＥの非限定的な例としては、ＭａｒＦｌｅｘ（商標）（Ｃｈｅｖｒｏｎ  Ｐｈｉｌｌｉｐｓ）、ＬＵＰＯＬＥＮ（商標）（ＬｙｏｎｄｅｌｌＢａｓｅｌｌ）、ならびにＢｏｒｅａｌｉｓ、Ｉｎｅｏｓ、ＥｘｘｏｎＭｏｂｉｌなどからのＬＤＰＥ製品が挙げられる。
【００２２】
「線状低密度ポリエチレン」（または「ＬＬＤＰＥ」）は、エチレン由来の単位と、少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位とを含む、不均一短鎖分岐分布を含有する線状エチレン／α−オレフィンコポリマーである。ＬＬＤＰＥは、従来のＬＤＰＥとは対照的に、長鎖分岐が例え存在するとしてもほとんどないことを特徴とする。ＬＬＤＰＥは、０．９１０ｇ／ｃｃ、または０．９１５ｇ／ｃｃ、または０．９２０ｇ／ｃｃ、または０．９２５ｇ／ｃｃ〜０．９３０ｇ／ｃｃ、または０．９３５ｇ／ｃｃ、または０．９４０ｇ／ｃｃの密度を有する。ＬＬＤＰＥの非限定的な例としては、ＴＵＦＬＩＮ（商標）線状低密度ポリエチレン樹脂（Ｔｈｅ  Ｄｏｗ  Ｃｈｅｍｉｃａｌ  Ｃｏｍｐａｎｙから入手可能）、ＤＯＷＬＥＸ（商標）ポリエチレン樹脂（Ｔｈｅ  Ｄｏｗ  Ｃｈｅｍｉｃａｌ  Ｃｏｍｐａｎｙから入手可能）、およびＭＡＲＬＥＸ（商標）ポリエチレン（Ｃｈｅｖｒｏｎ  Ｐｈｉｌｌｉｐｓから入手可能）が挙げられる。
【００２３】
「超低密度ポリエチレン」（または「ＵＬＤＰＥ」）および「極低密度ポリエチレン」（または「ＶＬＤＰＥ」）はそれぞれ、エチレン由来の単位と、少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位とを含む、不均一短鎖分岐分布を含有する線状エチレン／α−オレフィンコポリマーである。ＵＬＤＰＥおよびＶＬＤＰＥはそれぞれ、０．８８５ｇ／ｃｃ、または０．９０ｇ／ｃｃ〜０．９１５ｇ／ｃｃの密度を有する。ＵＬＤＰＥおよびＶＬＤＰＥの非限定的な例としては、ＡＴＴＡＮＥ（商標）超低密度ポリエチレン樹脂（Ｔｈｅ  Ｄｏｗ  Ｃｈｅｍｉｃａｌ  Ｃｏｍｐａｎｙから入手可能）およびＦＬＥＸＯＭＥＲ（商標）極低密度ポリエチレン樹脂（Ｔｈｅ  Ｄｏｗ  Ｃｈｅｍｉｃａｌ  Ｃｏｍｐａｎｙから入手可能）が挙げられる。
【００２４】
「多成分エチレン系コポリマー」（または「ＥＰＥ」）は、特許参照の米国特許第６，１１１，０２３号、米国特許第５，６７７，３８３号、および米国特許第６，９８４，６９５号に説明されているように、エチレン由来の単位と、少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位とを含む。ＥＰＥ樹脂は、０．９０５ｇ／ｃｃ、または０．９０８ｇ／ｃｃ、または０．９１２ｇ／ｃｃ、または０．９２０ｇ／ｃｃ〜０．９２６ｇ／ｃｃ、または０．９２９ｇ／ｃｃ、または０．９４０ｇ／ｃｃ、または０．９６２ｇ／ｃｃの密度を有する。ＥＰＥ樹脂の非限定的な例としては、ＥＬＩＴＥ（商標）強化ポリエチレン（Ｔｈｅ  Ｄｏｗ  Ｃｈｅｍｉｃａｌ  Ｃｏｍｐａｎｙから入手可能）、ＥＬＩＴＥ  ＡＴ（商標）先端技術樹脂（Ｔｈｅ  Ｄｏｗ  Ｃｈｅｍｉｃａｌ  Ｃｏｍｐａｎｙから入手可能）、ＳＵＲＰＡＳＳ（商標）ポリエチレン（ＰＥ）樹脂（Ｎｏｖａ  Ｃｈｅｍｉｃａｌｓから入手可能）、およびＳＭＡＲＴ（商標）（ＳＫ  Ｃｈｅｍｉｃａｌｓ  Ｃｏ．から入手可能）が挙げられる。
【００２５】
「シングルサイト触媒線状低密度ポリエチレン」（または「ｍ−ＬＬＤＰＥ」）は、エチレン由来の単位と、少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位とを含む、均一短鎖分岐分布を含有する線状エチレン／α−オレフィンコポリマーである。ｍ−ＬＬＤＰＥは、０．９１３ｇ／ｃｃ、または０．９１８ｇ／ｃｃ、または０．９２０ｇ／ｃｃ〜０．９２５ｇ／ｃｃ、または０．９４０ｇ／ｃｃの密度を有する。ｍ−ＬＬＤＰＥの非限定的な例としては、ＥＸＣＥＥＤ（商標）メタロセンＰＥ（ＥｘｘｏｎＭｏｂｉｌ  Ｃｈｅｍｉｃａｌから入手可能）、ＬＵＦＬＥＸＥＮ（商標）ｍ−ＬＬＤＰＥ（ＬｙｏｎｄｅｌｌＢａｓｅｌｌから入手可能）、およびＥＬＴＥＸ（商標）ＰＦ  ｍ−ＬＬＤＰＥ（Ｉｎｅｏｓ  Ｏｌｅｆｉｎｓ＆Ｐｏｌｙｍｅｒｓから入手可能）が挙げられる。
【００２６】
「エチレンプラストマー／エラストマー」は、エチレン由来の単位と、少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位とを含む、均一短鎖分岐分布を含有する、実質的に線状、または線状のエチレン／α−オレフィンコポリマーである。エチレンプラストマー／エラストマーは、０．８７０ｇ／ｃｃ、または０．８８０ｇ／ｃｃ、または０．８９０ｇ／ｃｃ〜０．９００ｇ／ｃｃ、または０．９０２ｇ／ｃｃ、または０．９０４ｇ／ｃｃ、または０．９０９ｇ／ｃｃ、または０．９１０ｇ／ｃｃ、または０．９１７ｇ／ｃｃの密度を有する。エチレンプラストマー／エラストマーの非限定的な例としては、ＡＦＦＩＮＩＴＹ（商標）プラストマーおよびエラストマー（Ｔｈｅ  Ｄｏｗ  Ｃｈｅｍｉｃａｌ  Ｃｏｍｐａｎｙから入手可能）、ＥＸＡＣＴ（商標）プラストマー（ＥｘｘｏｎＭｏｂｉｌ  Ｃｈｅｍｉｃａｌから入手可能）、Ｔａｆｍｅｒ（商標）（Ｍｉｔｓｕｉから入手可能）、Ｎｅｘｌｅｎｅ（商標）（ＳＫ  Ｃｈｅｍｉｃａｌｓ  Ｃｏ．から入手可能）、およびＬｕｃｅｎｅ（商標）（ＬＧ  Ｃｈｅｍ  Ｌｔｄ．から入手可能）が挙げられる。
【００２７】
メルトフローレート（ＭＦＲ）を、ＡＳＴＭ  Ｄ  １２３８に従い、条件２８０℃／２．１６ｋｇ（ｇ／１０分）で測定する。
【００２８】
メルトインデックス（ＭＩ）を、ＡＳＴＭ  Ｄ  １２３８に従い、条件１９０℃／２．１６ｋｇ（ｇ／１０分）で測定する。
【００２９】
本明細書で使用される場合、「融点」または「Ｔｍ」（プロットされたＤＳＣ曲線の形状に関して融解ピークとも呼ばれる）は、典型的には、ＵＳＰ５，７８３，６３８に説明されているように、ポリオレフィンの融点またはピークを測定するためのＤＳＣ（示差走査熱量測定）技術により測定される。２つ以上のポリオレフィンを含む多くのブレンドは、１つより多い融点またはピークを有するであろうが、多くの個々のポリオレフィンは、１つのみの融点またはピークを有するであろうことに留意すべきである。
【００３０】
分子量分布（Ｍｗ／Ｍｎ）を、ゲル浸透クロマトグラフィー（ＧＰＣ）を使用して測定する。具体的には、従来のＧＰＣ測定を使用して、ポリマーの重量平均（Ｍｗ）および数平均（Ｍｎ）分子量を決定し、Ｍｗ／Ｍｎを決定する。ゲル浸透クロマトグラフィーシステムは、Ｐｏｌｙｍｅｒ  Ｌａｂｏｒａｔｏｒｉｅｓ  Ｍｏｄｅｌ  ＰＬ−２１０またはＰｏｌｙｍｅｒ  Ｌａｂｏｒａｔｏｒｉｅｓ  Ｍｏｄｅｌ  ＰＬ−２２０機器のいずれかからなる。カラムおよび回転区画を、１４０℃で操作する。３つのＰｏｌｙｍｅｒ  Ｌａｂｏｒａｔｏｒｉｅｓの１０ミクロンＭｉｘｅｄ−Ｂカラムを使用する。溶媒は、１，２，４トリクロロベンゼンである。試料を、２００ｐｐｍのブチル化ヒドロキシトルエン（ＢＨＴ）を含有する５０ミリリットルの溶媒中０．１グラムのポリマーの濃度に調製する。試料を、１６０℃で２時間軽く撹拌することにより調製する。使用された注入体積は１００マイクロリットルであり、流速は１．０ｍｌ／分である。
【００３１】
ＧＰＣカラムセットの較正を、個々の分子量間に少なくとも１０の分離を有する６つの「カクテル」混合物中に配置された、５８０〜８，４００，０００の範囲の分子量を有する、分子量分布が狭い２１のポリスチレン標準物質を用いて行う。標準物質はＰｏｌｙｍｅｒ  Ｌａｂｏｒａｔｏｒｉｅｓ（Ｓｈｒｏｐｓｈｉｒｅ，ＵＫ）から購入する。ポリスチレン標準物質を、１，０００，０００以上の分子量に対して５０ミリリットルの溶媒中０．０２５グラム、および１，０００，０００未満の分子量に対して５０ミリリットルの溶媒中０．０５グラムで調製する。ポリスチレン標準物質を、８０℃で３０分間穏やかに撹拌して溶解する。狭い標準物質混合物を、最初に、かつ最高分子量成分を減少させる順序で実行して、分解を最小限に抑える。ポリスチレン標準ピーク分子量を、以下の等式を使用してポリエチレン分子量に変換する（Ｗｉｌｌｉａｍｓ  ａｎｄ  Ｗａｒｄ，Ｊ．Ｐｏｌｙｍ．Ｓｃｉ．，Ｐｏｌｙｍ．Ｌｅｔ．，６，６２１（１９６８）に説明されるように）：
Ｍポリプロピレン＝０．６４５（Ｍポリスチレン）。
【００３２】
ポリプロピレン等価分子量計算を、Ｖｉｓｃｏｔｅｋ  ＴｒｉＳＥＣソフトウェアＶｅｒｓｉｏｎ３．０を使用して行う。
【００３３】
本明細書で使用される場合、「オレフィン系ポリマー」は、（重合可能モノマーの総量に基づいて）５０重量パーセント超の重合オレフィンモノマーを含有するポリマーであり、任意選択で、少なくとも１つのコモノマーを含有してもよい。オレフィン系ポリマーの非限定的な例は、エチレン系ポリマーおよびプロピレン系ポリマーを含む。
【００３４】
「ポリマー」は、重合形態で、ポリマーを構成する複数の、および／または繰り返しの「単位」もしくは「マー単位」をもたらす、同一または異なる種類のモノマーを重合することにより調製される化合物である。したがって、一般的な用語ポリマーは、用語ホモポリマーを含み、通常、１種類のモノマーのみから調製されたポリマーを指すのに用いられ、用語コポリマーは、通常、少なくとも２種類のモノマーから調製されたポリマーを指すのに用いられる。また、例えば、ランダム、ブロック等の全ての形態のコポリマーも包含する。「エチレン／α−オレフィンポリマー」および「プロピレン／α−オレフィンポリマー」という用語は、エチレンまたはプロピレンを、それぞれ１種以上の追加の重合可能なα−オレフィンモノマーと重合させることにより調製される、上述のようなコポリマーを示す。ポリマーは、多くの場合、特定されたモノマーまたはモノマーの種類に「基づいて」、特定されたモノマー含有量を「含有している」等、１つ以上の特定されたモノマー「から作製される」ものとして言及されるが、この文脈では、「モノマー」という用語は、特定されたモノマーの重合残留物を指し、非重合種には言及していないと理解されることに留意されたい。概して、本明細書中のポリマーは、対応するモノマーの重合形態である「単位」に基づくものを指す。
【００３５】
「プロピレン系ポリマー」は、（重合可能モノマーの総量に基づいて）５０重量パーセント超の重合プロピレンモノマーを含有するポリマーであり、任意選択で、少なくとも１つのコモノマーを含有してもよい。
【図面の簡単な説明】
【００３６】
【図１】図１は、本開示の一実施形態による包装物品の分解斜視図である。
【図１Ａ】図１Ａは、図１の領域１Ａの拡大斜視図である。
【図２】図２は、閉構成の図１の包装物品を示す斜視図である。
【図３】図３は、図２の線３−３に沿って切り取った断面図である。
【図４】図４は、本開示の一実施形態による包装物品の分解斜視図である。
【図５】図５は、閉構成の図４の包装物品を示す斜視図である。
【図６】図６は、図５の線６−６に沿って切り取った断面図である。
【図７】図７は、本開示の一実施形態による包装物品の分解斜視図である。
【図８】図８は、閉構成の図７の包装物品を示す斜視図である。
【図９】図９は、図８の線９−９に沿って切り取った断面図である。
【発明を実施するための形態】
【００３７】
本開示は、包装物品を提供する。包装物品には、（Ａ）側壁と底壁とを有する断熱容器が含まれる。それらの壁は、区画を画定する。包装物品には、（Ｂ）区画内の冷熱源が含まれる。包装物品には、（Ｃ）区画内の３次元ランダムループ材料（３ＤＲＬＭ）のシートが含まれる。
【００３８】
Ａ．容器
図面を参照して、最初に図１〜３を参照すると、包装物品が概して参照番号１０により示されている。包装物品１０は、容器１２を含む。容器１２は、側壁１４、底壁１６、および頂壁１８を含む。側壁１４は、底壁１６と頂壁１８との間に延在している。図１は、４つの側壁１４を有する容器１２を示しているが、容器は、３つ、または４つ〜５つ、または６つ、または７つ、または８つ、またはそれ以上の側壁を有し得ることが理解される。
【００３９】
頂壁１８および／または底壁１６は、１つ以上の側壁に取り付けられていてもいなくてもよい。頂壁および／または底壁１８、１６は、それぞれ１つ、２つ、またはそれ以上の側壁に取り付けられた１つ、２つまたはそれ以上のフラップを含んでもよい。
【００４０】
一実施形態では、図１〜３に示されるように、頂壁１８は、（底壁と共に）閉じた区画を形成する、側壁上に配置された、別個の独立型構成要素である。
【００４１】
壁１４〜１８は、区画２０を形成する。区画２０は、側壁１４から頂壁１８を取り外すことによりアクセス可能である。
【００４２】
壁１４〜１８は、剛性材料で作製されている。壁に好適な材料の非限定的な例としては、厚紙、段ボール、ポリマー材料、金属、木材、ガラス繊維、断熱材料、およびそれらの任意の組み合わせが挙げられる。
【００４３】
一実施形態では、容器１２は断熱容器である。本明細書で使用される場合、「断熱容器」は、熱の通過を防止または低減する容器である。断熱容器の非限定的な例には、真空フラスコ（Ｔｈｅｒｍｏｓ（商標）ボトル）、保温性毛布または保温性裏地が付いた容器、成形発泡ポリスチレン（ＥＰＳ）容器、成形発泡ポリウレタン容器、成形発泡ポリエチレン容器、反射材（金属化フィルム）の裏地が付いた容器、気泡緩衝材の裏地が付いた容器、およびそれらの任意の組み合わせが含まれる。
【００４４】
一実施形態では、断熱容器は、図１〜３に示されるような成形ＥＰＳ容器である。
【００４５】
容器は、本明細書に開示される２つ以上の実施形態を含み得る。
【００４６】
Ｂ．冷熱源
本包装物品は冷熱源を含む。本明細書で使用される場合、「冷熱源」は、冷熱を生成または放射する物体である。冷熱源の非限定的な例には、湿った氷嚢、氷のボトル、ドライアイス（凍結ＣＯ２）パック、冷媒パック（典型的には、水および硝酸アンモニウム、ならびに凍結ゲルパックを含む）、およびそれらの任意の組み合わせが含まれる。
【００４７】
一実施形態では、冷熱源は、氷嚢または氷のボトルである。
【００４８】
一実施形態では、冷熱源は、１つ以上の冷媒パック２２である。図１および３は、区画２０内に配置された冷媒パック２２を示す。図１および３は、６つの冷媒パック２２を示しているが、１つ、または２つ、または３つ、または４つ、または５つ、または６〜７つ、または８つ、または９つ、または１０個、または１１個、または１２個以上の冷媒パックが区画２０内に存在し得ることが理解される。
【００４９】
冷熱源は、本明細書に開示される２つ以上の実施形態を含み得る。
【００５０】
Ｃ．３次元ランダムループ材料
包装物品１０は３次元ランダムループ材料３０の少なくとも１つのシートを含む。図１、１Ａで最もよく見られるように、「３次元ランダムループ材料」（または「３ＤＲＬＭ」）は、連続繊維３４を巻き付けてそれぞれのループを溶融状態で互いに接触させ、接点３６の大部分で熱接着、あるいは溶着することによって形成される、多数のループ３２の塊または構造である。大きな変形を引き起こす大きな応力が与えられたとしても、３ＤＲＬＭ３０は、それ自体を変形させることによって、溶融一体化された３次元ランダムループで構成される網構造全体で応力を吸収し、応力が解除されると、ポリマーの弾性的な弾力性が現れて構造の元の形状への回復を可能にする。公知の非弾性ポリマーで作製された連続繊維で構成される網目構造を緩衝材として使用すると、塑性変形が生じて回復が達成され得ないため、結果として耐熱耐久性が劣る。繊維同士が接点で溶着していないと、形状を保持できず、構造が一体的に変形しないため、応力集中による疲労現象が発生し、したがって耐久性や耐変形性が悪くなり、好ましくない。ある特定の実施形態では、溶融接合は、全ての接点が溶融接合されている状態である。
【００５１】
３ＤＲＬＭ３０を製造するための非限定的な方法は、（ａ）溶融オレフィン系ポリマーを典型的な溶融押出機内でポリマーの融点よりも１０℃〜１４０℃高い温度で加熱するステップと、（ｂ）複数のオリフィスを有するノズルから溶融インターポリマーを下方に吐出し、繊維を（重力により）自然落下させることによりループを形成するステップとを含む。ポリマーは、熱可塑性エラストマー、熱可塑性非弾性ポリマー、またはそれらの組み合わせと組み合わせて使用することができる。ノズル表面と、繊維を固化させるために冷却ユニット上に設置された取り出しコンベアとの間の距離、ポリマーの溶融粘度、オリフィスの直径、および吐出量は、ループの直径および繊維の繊度を決定付ける要素である。ループは、供給された溶融繊維を冷却ユニット上にセットされた一対の取り出しコンベア（ベルトまたはローラ）間（調節可能なその間の距離）に保持および位置付け、接触するループが３次元ランダムループ構造を形成するときにそれらが熱接着あるいは溶着されるように、オリフィス間の距離をこの目的のために調節することにより、そのようにして形成されたループを互いに接触させることによって形成される。次いで、ループが３次元ランダムループ構造を形成する際に、接点が熱接着あるいは溶着している連続繊維は、冷却ユニットに連続的に取り込まれて固化し、網目構造となる。その後、構造を所望の長さおよび形状に切断する。この方法は、オレフィン系ポリマーをインターポリマーの融点よりも１０℃〜１４０℃高い温度で溶融加熱し、複数のオリフィスを有するノズルから溶融状態で下方供給することを特徴とする。ポリマーが融点よりも１０℃未満高い温度で吐出されると、供給される繊維は低温になり流動性が低くなり、繊維の接点の熱接着が不十分になる。
【００５２】
本明細書で提供される緩衝網目構造を構成する繊維のループ直径および繊度等の特性は、インターポリマーを凝固させるためにノズル表面と冷却ユニット上に設置された取り出しコンベアとの間の距離、インターポリマーの溶融粘度、オリフィスの直径およびそこから供給されるインターポリマーの量に依存する。例えば、供給されるインターポリマーの量を減らし、供給時の溶融粘度を低くすると、繊維の繊度が小さくなり、ランダムループの平均ループ直径が小さくなる。一方、インターポリマーを凝固させるためにノズル表面と冷却ユニット上に設置された取り出しコンベアとの間の距離が短くなると、繊維の繊度がわずかに大きくなり、ランダムループの平均ループ直径が大きくなる。これらの条件を組み合わせると、１００デニール〜１０００００デニールの連続繊維の望ましい繊度および１００ｍｍ以下、または１ミリメートル（ｍｍ）、または２ｍｍ、または１０ｍｍ〜２５ｍｍ、または５０ｍｍのランダムループの平均直径が得られる。前述のコンベアまでの距離を調整することにより、熱接着網構造が溶融状態にある間に構造体の厚さを制御でき、コンベアにより形成される所望の厚さおよび平坦な表面を有する構造体を得ることができる。コンベア速度が速すぎると、冷却が熱接着の前に進行するため、接点を熱接着することができなくなる。一方、速度が遅すぎると、溶融材料の過度に長い滞留の結果としてより高い密度が生じる可能性がある。いくつかの実施形態では、コンベアまでの距離およびコンベア速度は、０．００５〜０．１ｇ／ｃｃまたは０．０１〜０．０５ｇ／ｃｃの所望の見かけの密度が達成され得るように選択されるべきである。
【００５３】
一実施形態において、３ＤＲＬＭ３０は、以下の特性（ｉ）〜（ｉｉｉ）：
（ｉ）０．０１６ｇ／ｃｃ、もしくは０．０２４ｇ／ｃｃ、もしくは０．０３２ｇ／ｃｃ、もしくは０．０４０ｇ／ｃｃ、もしくは０．０５０ｇ／ｃｃ、または０．０６０〜０．０７０、もしくは０．０８０、もしくは０．０９０、もしくは０．１００、もしくは０．１５０の見かけの密度、および／または
（ｉｉ）０．１ｍｍ、もしくは０．５ｍｍ、もしくは０．７ｍｍ、もしくは１．０ｍｍ、もしくは１．５ｍｍ〜２．０ｍｍ〜２．５ｍｍ、もしくは３．０ｍｍの繊維直径、および／または
（ｉｉｉ）１．０ｃｍ、２．０ｃｍ、もしくは３．０ｃｍ、もしくは４．０ｃｍ、もしくは５．０ｃｍ、もしくは１０ｃｍ、もしくは２０ｃｍ〜５０ｃｍ、もしくは７５ｃｍ、もしくは１００ｃｍ以上の厚さ（機械方向）のうちの１つ、いくつか、または全てを有する。３ＤＲＬＭ３０の厚さは、包装される製品の種類に基づいて変動することを理解されたい。
【００５４】
３ＤＲＬＭ３０は、シート（すなわち、プリズム）を形成するために３次元幾何学形状に形成される。３ＤＲＬＭ３０は、圧縮および伸張することができ、その元の幾何学的形状に戻ることができる弾性材料である。本明細書で使用される場合、「弾性材料」は、圧縮および／または伸張することができ、圧縮および／または伸張を及ぼす力が解除されると、およそその元の形状／長さに大変急速に伸縮するゴム様材料である。３次元ランダムループ材料３０は、３ＤＲＬＭ３０に圧縮力も伸張力も付与されていない場合、「中立状態」を有する。３次元ランダムループ材料３０は、３ＤＲＬＭ３０に圧縮力が付与された場合、「圧縮状態」を有する。３次元ランダムループ材料３０は、３ＤＲＬＭ３０に伸張力が付与された場合、「伸張状態」を有する。
【００５５】
３次元ランダムループ材料３０は、１種以上のオレフィン系ポリマーで構成される。オレフィン系ポリマーは、１種以上のエチレン系ポリマー、１種以上のプロピレン系ポリマー、およびそれらのブレンドであってもよい。
【００５６】
一実施形態にでは、エチレン系ポリマーは、エチレン／α−オレフィンポリマーである。エチレン／α−オレフィンポリマーは、ランダムエチレン／α−オレフィンポリマー、またはエチレン／α−オレフィンマルチブロックポリマーであってもよい。α−オレフィンは、Ｃ３〜Ｃ２０α−オレフィン、またはＣ４〜Ｃ１２α−オレフィン、またはＣ４〜Ｃ８α−オレフィンである。好適なα−オレフィンコモノマーの非限定的な例は、プロピレン、ブテン、メチル−１−ペンテン、ヘキセン、オクテン、デセン、ドデセン、テトラデセン、ヘキサデセン、オクタデセン、シクロヘキシル−１−プロペン（アリルシクロヘキサン）、ビニルシクロヘキサン、およびこれらの組み合わせを含む。
【００５７】
一実施形態において、エチレン系ポリマーは、均一に分岐したランダムエチレン／α−オレフィンコポリマーである。
【００５８】
「ランダムコポリマー」という用語は、少なくとも２つの異なるモノマーが不均一な順序で配置したコポリマーである。「ランダムコポリマー」という用語は、特にブロックコポリマーを除外する。エチレンポリマーを説明するために使用される「均一エチレンポリマー」という用語は、米国特許第３，６４５，９９２号明細書中のＥｌｓｔｏｎによる最初の開示に従う従来の意味で、コモノマーが所与のポリマー分子内にランダムに分布しており、実質的に全てのポリマー分子が実質的に同じエチレン対コモノマーモル比を有するエチレンポリマーを指すように使用され、その開示は参照により本明細書に組み込まれる。本明細書で定義されるように、実質的に線状のエチレンポリマーおよび均一に分岐した線状エチレンは、両方とも均一エチレンポリマーである。
【００５９】
均一に分岐したランダムエチレン／α−オレフィンコポリマーは、ランダムな均一に分岐した線状エチレン／α−オレフィンコポリマー、またはランダムな均一に分岐した実質的に線状のエチレン／α−オレフィンコポリマーであってもよい。「実質的に線状のエチレン／α−オレフィンコポリマー」という用語は、ポリマー主鎖が、０．０１個の長鎖分岐／１０００個の炭素〜３個の長鎖分岐／１０００個の炭素、または０．０１個の長鎖分岐／１０００個の炭素〜１個の長鎖分岐／１０００個の炭素、または０．０５個の長鎖分岐／１０００個の炭素〜１個の長鎖分岐／１０００個の炭素で置換されていることを意味する。対照的に、「線状エチレン／α−オレフィンコポリマー」という用語は、ポリマー主鎖が長鎖分岐を有さないことを意味する。
【００６０】
均一に分岐したランダムエチレン／α−オレフィンコポリマーは、全てのコポリマー分子内で同じエチレン／α−オレフィンコモノマー比を有してもよい。コポリマーの均一性は、ＳＣＢＤＩ（短鎖分岐分布指数）またはＣＤＢＩ（組成分布分岐指数）によって説明することができ、中央総モルコモノマー含有量の５０パーセント以内のコモノマー含有量を有するポリマー分子の重量パーセントとして定義される。ポリマーのＣＤＢＩは、米国特許第４，７９８，０８１号（Ｈａｚｌｉｔｔら）または米国特許第５，０８９，３２１号（Ｃｈｕｍら）に説明されているように、例えば昇温溶出分別（本明細書では「ＴＲＥＦ」と略記される）等の当技術分野で公知の技術から得られるデータから容易に計算され、これらの開示内容は全て、参照により本明細書に組み込まれる。均一に分岐したランダムエチレン／α−オレフィンコポリマーのＳＣＢＤＩまたはＣＤＢＩは、好ましくは、約３０パーセント超、または約５０パーセント超である。
【００６１】
均一に分枝したランダムエチレン／αオレフィンコポリマーは、少なくとも１種のエチレンコモノマーおよび少なくとも１種のＣ３〜Ｃ２０α−オレフィン、または少なくとも１種のＣ４〜Ｃ１２α−オレフィンコモノマーを含んでいてもよい。例えば、限定を目的としないが、Ｃ３〜Ｃ２０α−オレフィンは、プロピレン、イソブチレン、１−ブテン、１−ヘキセン、４−メチル−１−ペンテン、１−ヘプテン、１−オクテン、１−ノネン、および１−デセン、またはいくつかの実施形態では、１−ブテン、１−ヘキセン、４−メチル−１−ペンテンおよび１−オクテンを含み得るが、これらに限定されない。
【００６２】
均一に分岐したランダムエチレン／α−オレフィンコポリマーは、以下の特性（ｉ）〜（ｉｉｉ）：
（ｉ）１ｇ／１０分、もしくは５ｇ／１０分、もしくは１０ｇ／１０分、もしくは２０ｇ／１０分〜３０ｇ／１０分、もしくは４０ｇ／１０分、もしくは５０ｇ／１０分のメルトインデックス（１２）、および／または
（ｉｉ）０．０７５ｇ／ｃｃ、もしくは０．８８０ｇ／ｃｃ、もしくは０．８９０ｇ／ｃｃ〜０．９０ｇ／ｃｃ、もしくは０．９１ｇ／ｃｃ、もしくは０．９２０ｇ／ｃｃ、もしくは０．９２５ｇ／ｃｃの密度、および／または
（ｉｉｉ）２．０、もしくは２．５、もしくは３．０〜３．５、もしくは４．０の分子量分布（Ｍｗ／Ｍｎ）、のうちの１つ、いくつか、または全てを有し得る。
【００６３】
一実施形態では、エチレン系ポリマーは、不均一に分岐したランダムエチレン／α−オレフィンコポリマーである。
【００６４】
不均一に分岐したランダムエチレン／α−オレフィンコポリマーは、主にそれらの分岐分布において均一に分岐したランダムエチレン／α−オレフィンコポリマーと異なる。例えば、不均一に分岐したランダムエチレン／α−オレフィンコポリマーは、高分岐部分（極低密度ポリエチレンに類似）、中分岐部分（中分岐ポリエチレンに類似）および本質的に線状の部分（線状ホモポリマーポリエチレンに類似）を含む、分岐の分布を有する。
【００６５】
均一に分枝したランダムエチレン／α−オレフィンコポリマーのように、不均一に分枝したランダムエチレン／αオレフィンコポリマーは、少なくとも１種のエチレンコモノマーおよび少なくとも１種のＣ３〜Ｃ２０α−オレフィンコモノマー、または少なくとも１種のＣ４〜Ｃ１２α−オレフィンコモノマーを含んでもよい。例えば、限定を目的としないが、Ｃ３〜Ｃ２０α−オレフィンは、プロピレン、イソブチレン、１−ブテン、１−ヘキセン、４−メチル−１−ペンテン、１−ヘプテン、１−オクテン、１−ノネン、および１−デセン、またはいくつかの実施形態では、１−ブテン、１−ヘキセン、４−メチル−１−ペンテンおよび１−オクテンを含み得るが、これらに限定されない。一実施形態では、不均一に分岐したエチレン／α−オレフィンコポリマーは、約５０重量％を超える、または約６０重量％を超える、または約７０重量％を超えるエチレンコモノマーを含むことができる。同様に、不均一に分枝したエチレン／αオレフィンコポリマーは、約５０重量％未満、または約４０重量％未満、または約３０重量％未満のαオレフィンモノマーを含むことができる。
【００６６】
不均一に分岐したランダムエチレン／α−オレフィンコポリマーは、以下の特性（ｉ）〜（ｉｉｉ）：
（ｉ）０．９００ｇ／ｃｃ、もしくは０．０９１０ｇ／ｃｃ、もしくは０．９２０ｇ／ｃｃ〜０．９３０ｇ／ｃｃ、もしくは０．０９４ｇ／ｃｃの密度、
（ｉｉ）１ｇ／１０分、もしくは５ｇ／１０分、もしくは１０ｇ／１０分、もしくは２０ｇ／１０分〜３０ｇ／１０分、もしくは４０ｇ／１０分、もしくは５０ｇ／１０分のメルトインデックス（Ｉ２）、および／または
（ｉｉｉ）３．０、もしくは３．５〜４．０、もしくは４．５のＭｗ／Ｍｎ、のうちの１つ、いくつか、または全てを有し得る。
【００６７】
一実施形態では、３ＤＲＬＭ３０は、均一に分岐したランダムエチレン／α−オレフィンコポリマーおよび不均一に分岐したエチレン／α−オレフィンコポリマーのブレンドで構成され、このブレンドは、以下の特性（ｉ）〜（ｖ）：
（ｉ）２．５、もしくは３．０〜３．５、もしくは４．０、もしくは４．５のＭｗ／Ｍｎ、
（ｉｉ）３．０ｇ／１０分、もしくは４．０ｇ／１０分、もしくは５．０ｇ／１０分、もしくは１０ｇ／１０分〜１５ｇ／１０分、もしくは２０ｇ／１０分、もしくは２５ｇ／１０分のメルトインデックス（Ｉ２）、
（ｉｉｉ）０．８９５ｇ／ｃｃ、もしくは０．９００ｇ／ｃｃ、もしくは０．９１０ｇ／ｃｃ、もしくは０．９１５ｇ／ｃｃ〜０．９２０ｇ／ｃｃ、もしくは０．９２５ｇ／ｃｃの密度、および／または
（ｉｖ）５ｇ／１０分、もしくは７ｇ／１０分〜１０ｇ／１０分、もしくは１５ｇ／１０分のＩ１０／Ｉ２比、および／または
（ｖ）２５％、もしくは３０％、もしくは３５％、もしくは４０％〜４５％、もしくは５０％、もしくは５５％のパーセント結晶化度、のうちの１つ、いくつか、または全てを有する。
【００６８】
結晶化溶出分別（ＣＥＦ）によれば、エチレン／α−オレフィンコポリマーブレンドは、９０℃〜１１５℃、または約５重量％〜約１５重量％、または約６重量％〜約１２重量％、または約８重量％〜約１２重量％、または約８重量％超、または約９重量％超の温度帯で重量分率を有し得る。さらに、以下に詳述するように、コポリマーブレンドは少なくとも約１００、または少なくとも約１１０のコモノマー分布定数（ＣＤＣ）を有してもよい。
【００６９】
本エチレン／α−オレフィンコポリマーブレンドは、示差走査熱量測定法（ＤＳＣ）を用いて１３０℃未満の温度で測定したとき、少なくとも２つまたは３つの融解ピークを有してもよい。１つ以上の実施態様では、エチレン／α−オレフィンコポリマーブレンドは、少なくとも１１５℃、または少なくとも１２０℃、または約１２０℃〜約１２５℃、または約１２２〜約１２４℃の最高温度融解ピークを含んでもよい。理論に束縛されないが、不均一に分岐したエチレン／α−オレフィンコポリマーは、２つの融解ピークによって特徴付けられ、均一に分岐したエチレン／α−オレフィンコポリマーは、１つの融解ピークによって特徴付けられ、したがって３つの融解ピークを構成する。
【００７０】
さらに、エチレン／α−オレフィンコポリマーブレンドは、約１０〜約９０重量％、または約３０〜約７０重量％、または約４０〜約６０重量％の均一に分岐したエチレン／α−オレフィンコポリマーを含んでもよい。同様に、エチレン／α−オレフィンコポリマーブレンドは、約１０〜約９０重量％、約３０〜約７０重量％、または約４０〜約６０重量％の不均一に分岐したエチレン／α−オレフィンコポリマーを含んでもよい。特定の実施形態では、エチレン／α−オレフィンコポリマーブレンドは、約５０重量％〜約６０重量％の均一に分岐したエチレン／α−オレフィンコポリマー、および４０重量％〜約５０重量％の不均一に分岐したエチレン／α−オレフィンコポリマーを含んでもよい。
【００７１】
さらに、エチレン／α−オレフィンコポリマーブレンドの強度は、以下の測定基準のうちの１つ以上によって特徴付けられ得る。そのような測定基準の１つは、弾性回復である。ここで、エチレン／α−オレフィンコポリマーブレンドは、１サイクルで、１００パーセント歪みで５０〜８０％の弾性回復率、Ｒｅを有する。弾性回復に関するさらなる詳細は、参照によりその全体が本明細書に組み込まれる米国特許第７，８０３，７２８号に提供されている。
【００７２】
エチレン／α−オレフィンコポリマーブレンドは、その貯蔵弾性率によっても特徴付けられ得る。いくつかの実施形態では、エチレン／α−オレフィンコポリマーブレンドは、約２０〜約６０、または約２０〜約５０、または約３０〜約５０、または約３０〜約４０の、１００℃での貯蔵弾性率Ｇ’（１００℃）に対する２５℃での貯蔵弾性率Ｇ’（２５℃）の比を有し得る。
【００７３】
さらに、エチレン／α−オレフィンコポリマーブレンドはまた、６秒で少なくとも約１．１５Ｎｍｍ、６秒で少なくとも約１．２０Ｎｍｍ、または６秒で少なくとも約１．２５Ｎｍｍ、または６秒で少なくとも約１．３５Ｎｍｍの曲げ剛性によっても特徴付けられ得る。理論に束縛されないが、これらの剛性値は、結合した３ＤＲＬＭ繊維に組み込まれて緩衝網目構造を形成したときにエチレン／α−オレフィンコポリマーブレンドがどのように緩衝支持を提供するかを示すと考えられる。
【００７４】
一実施形態では、エチレン系ポリマーは、以下の特性（ｉ）〜（ｖ）：
（ｉ）９０．０℃〜１１５．０℃の最高ＤＳＣ温度融解ピーク、および／または
（ｉｉ）１．４０〜２．１０のゼロ剪断粘度比（ＺＳＶＲ）、および／または
（ｉｉｉ）０．８６０〜０．９２５ｇ／ｃｃの範囲内の密度、および／または
（ｉｖ）１ｇ／１０分〜２５ｇ／１０分のメルトインデックス（Ｉ２）、および／または
（ｖ）２．０〜４．５の範囲内の分子量分布（Ｍｗ／Ｍｎ）、のうちの１つ、いくつか、または全てを有するエチレン／α−オレフィンインターポリマー組成物である。
【００７５】
一実施形態では、エチレン系ポリマーは、エステル等の官能化コモノマーを含有する。官能化コモノマーは、アセテートコモノマーまたはアクリレートコモノマーであってもよい。官能化コモノマーを有する適切なエチレン系ポリマーの非限定的な例としては、エチレン酢酸ビニル（ＥＶＡ）、エチレンメチルアクリレートＥＭＡ、エチレンエチルアクリレート（ＥＥＡ）、およびそれらの任意の組み合わせが挙げられる。
【００７６】
一実施形態では、オレフィン系ポリマーは、プロピレン系ポリマーである。プロピレン系ポリマーは、プロピレンホモポリマーまたはプロピレン／α−オレフィンポリマーであってもよい。α−オレフィンは、Ｃ２α−オレフィン（エチレン）またはＣ４〜Ｃ１２α−オレフィン、またはＣ４〜Ｃ８α−オレフィンである。好適なα−オレフィンコモノマーの非限定的な例としては、エチレン、ブテン、メチル−１−ペンテン、ヘキセン、オクテン、デセン、ドデセン、テトラデセン、ヘキサデセン、オクタデセン、シクロヘキシル−１−プロペン（アリルシクロヘキサン）、ビニルシクロヘキサン、およびこれらの組み合わせが挙げられる。
【００７７】
一実施形態では、プロピレンインターポリマーは、プロピレン由来の８２重量％〜９９重量％の単位およびエチレン由来の１８重量％〜１重量％の単位を含み、以下の特性（ｉ）〜（ｖｉ）：
（ｉ）０．８４０ｇ／ｃｃ、もしくは０．８５０ｇ／ｃｃ〜０．９００ｇ／ｃｃの密度、および／または
（ｉｉ）５０．０℃〜１２０．０℃の最高ＤＳＣ融解ピーク温度、および／または
（ｉｉｉ）１ｇ／１０分、もしくは２ｇ／１０分〜５０ｇ／１０分、もしくは１００ｇ／１０分のメルトフローレート（ＭＲＦ）、および／または
（ｉｖ）４未満のＭｗ／Ｍｎ、および／または
（ｖ）０．５％〜４５％の範囲内のパーセント結晶化度、および／または
（ｖｉ）８５℃未満のＤＳＣ結晶化開始温度、Ｔｃ−Ｏｎｓｅｔ、のうちの１つ、いくつか、または全てを有する。
【００７８】
一実施形態では、３ＤＲＬＭ３０の製造に使用されるオレフィン系ポリマーは、１種以上の任意選択の添加剤を含有する。好適な添加剤の非限定的な例としては、安定剤、抗菌剤、抗真菌剤、酸化防止剤、加工助剤、紫外線（ＵＶ）安定剤、スリップ剤、粘着防止剤、着色顔料または染料、帯電防止剤、充填剤、難燃剤、およびそれらの任意の組み合わせが挙げられる。
【００７９】
Ｄ．シート
図１〜３に戻ると、包装物品１０は、上部シート２４および下部シート２６を含む。各シート２４、２６は、３ＤＲＬＭ３０で作製されている。その結果、各シート２４、２６は、圧縮状態へ／から、中立状態へ／から、および伸張状態へ／から移行することができる。各シート２４、２６の組成、および／またはサイズ、および／または形状は、同じであっても異なっていてもよい。一実施形態では、上部シート２４の組成、サイズ、および形状は、下部シート２６の組成、サイズ、および形状と同じ、または実質的に同じである。
【００８０】
一実施形態では、上部シート２４は、容器１２の少なくとも２つの対向する側壁の間に延在してそれらと接触している。下部シート２６は、容器１２の少なくとも２つの対向する側壁の間に延在してそれらと接触している。上部シート２４は、下部シート２６と対向する関係にある。
【００８１】
一実施形態では、各シート２４、２６は、区画２０内に配置されたときに対向する側壁に摩擦嵌合するようなサイズおよび形状にされる。さらなる実施形態では、各シート２４、２６は容器から取り外し可能である。それにより、各シート２４、２６は再利用可能および／またはリサイクル可能である。
【００８２】
Ｅ．温度に敏感な製品
包装物品１０には、温度に敏感な製品が含まれる。本明細書で使用される場合、「温度に敏感な製品」（または「ＴＳＰ」）は、制御された室温（６８°Ｆ〜７４°Ｆ、または２０℃〜２４℃）よりも低い保管温度を有する製品、および／または温度の変動に敏感な製品のことである。温度に敏感な製品の非限定的な例としては、魚介類、活魚介類、冷凍食品、医薬品、バイオ医薬品、生物遺伝物質、ワクチン、血液、生物学的物質、薬品、菓子、極低温材料、温度に敏感な贈答品、植物、花またはフラワーアレンジメント、ヒトの遺伝物質、ヒトの器官／身体部位、動物の遺伝物質、動物の器官／身体部位、バイオマス、およびそれらの任意の組み合わせが挙げられる。
【００８３】
一実施形態では、ＴＳＰは、図１〜３に示されるように、１匹以上の活ロブスター２８である活魚介類である。複数の活ロブスターは、区画２０内に水平方向または垂直方向に配置することができる。
【００８４】
一実施形態では、活ロブスター２８は、図１〜３に示されるように、区画２０内に水平方向に積み重ねられる。１つ以上の冷熱源（冷媒パック２２など）が、底壁１６上の区画２０内に配置される。３ＤＲＬＭ３０の下部シート２４は、冷媒パック２２の上方に配置されるか、またはそうでなければ冷媒パック２２の頂部上に配置される。活ロブスター２８の第１の層である層Ａは、下部シート２６上に配置される。活ロブスター２８の第２の層である層Ｂは、層Ａの頂部上に配置される。
【００８５】
上部シート２６は、活ロブスター２８の第２の層である層Ｂの頂部上に配置される。任意選択で、１つ以上の冷熱源（冷媒パック２２）が上部シート２４の頂部上に配置される。３ＤＲＬＭ３０の別のシートが層Ａと層Ｂとの間に配置されてもよい。頂壁１８は側壁１４の頂部上に配置されて、区画２０を囲む、または完全に囲む。
【００８６】
各シート（３ＤＲＬＭ３０の上部／下部シート２４、２６は、ＴＳＰと冷熱源との間に配置されている。このようにして、３ＤＲＬＭ３０材料は、冷熱源（複数可）とＴＳＰである活ロブスター２８との間の接触を防止する。３ＤＲＬＭ３０の上部／下部シート２４／２６は、冷熱源から活ロブスター２８への冷気の均一で信頼性のある放射流を有利に提供する。３ＤＲＬＭ３０の開ループ構造は、冷媒パック２２から活ロブスター２８への遮断されない冷気流を促進する。同時に、各シート２４、２６の３ＤＲＬＭ３０の弾性および強度は、活ロブスター２８を支持し、活ロブスターのＴＳＰと冷熱源との間の物理的障壁である。３ＤＲＬＭ３０のシート２４、２６のこの「低温流開放および障壁」機能は、冷気の望ましくない急上昇を防ぎ、輸送中の温度制御を可能にする。シート２４、２６と冷熱源２２との組み合わせは、区画２０内のＴＳＰの均一な冷却を促進する。
【００８７】
３ＤＲＬＭ３０の弾力性および弾性は、有利に振動力を吸収して、輸送中のＴＳＰへの振動応力を低減する。
【００８８】
包装物品１０は、任意選択で水分源を含んでもよい。一実施形態では、水分源は、１つ以上の湿紙３８（例えば、湿った新聞紙など）である。湿紙３８の任意選択の層を、層Ａと層Ｂとの間に配置してもよい。また、１つ以上の追加の湿紙層を、層下部シート２６と層Ａとの間、および／または層Ｂと上部シート２４との間に配置してもよい。
【００８９】
３ＤＲＬＭ３０の開ループ構造により、３ＤＲＬＭ３０の開ループ構造を介した通気性と水分移動が可能になる。
【００９０】
一実施形態では、冷媒パック２２からの結露は、３ＤＲＬＭ３０の開ループを通過して、活ロブスター２８の水分／湿度制御に寄与する。このようにして、冷熱源は、冷熱源および水分源の両方として機能することができる。
【００９１】
一実施形態では、容器１２は、例えば、輸送容器などの外側容器４０内に配置することができる。
【００９２】
図４〜６は、断熱容器１１２を有する包装物品１１０を示す。断熱容器１１２は、既に開示されたように、側壁１１４、底壁１１６および頂壁１１８を有して、区画１２０を形成する。断熱容器１１２は、本明細書において既に開示されたように、任意の断熱容器であり得る。３ＤＲＬＭ１３０の上部シート１２４および下部シート１２６は、活ロブスター２８を冷熱源である氷嚢１２２から分離する。３ＤＲＬＭ１３０は、上記で開示されたように、（ループ１３２、繊維１３４、および接触点１３６を備えた）任意の３ＤＲＬＭであり得る。
【００９３】
図４〜６は、活ロブスター１２８が区画１２０内に垂直配置で積み重ねられていることを示す。仕切りユニット１３８は、各ロブスターに個々の区画を提供する。仕切りユニット１３８は、個々の活ロブスターを互いから分離する。仕切りユニット１３８はまた、活ロブスター１２８を垂直位置で支持する。一実施形態では、仕切りユニット１３８は、尾部が下、頭部が上である垂直位置で、各活ロブスター１２８を支持する。
【００９４】
上部シート１２４および下部シート１２６（各シートは３ＤＲＬＭ１３０から作製されている）は、１つ以上の冷熱源２２２と活ロブスター１２８との間の接触を防止する。冷熱源２２２は、上記で既に開示されたように、任意の冷熱源であり得る。
【００９５】
包装物品は、上記で既に開示されたように、任意選択で水分源を含んでもよい。
【００９６】
一実施形態では、断熱容器１１２は、外側容器１４０内に配置される。
【００９７】
図７〜９は、断熱容器２１２を有する包装物品２１０を示す。断熱容器２１２は、既に開示されたように、側壁２１４、底壁２１６、および頂壁２１８を有して、区画２２０を形成する。断熱容器２１２は、本明細書において既に開示されたように、任意の断熱容器であり得る。包装物品２１０は、３ＤＲＬＭ２３０のシート２２４を含む。３ＤＲＬＭ２３０は、上記に開示されたように、任意の３ＤＲＬＭであり得る。シート２２４は、１つ以上の切り欠き２２６を含み、各切り欠き２２６は、それぞれのボトル２２８を受容するように適合されている。「切り欠き」は、シート２２４の３ＤＲＬＭ内に形成された形状であり、３ＤＲＬＭ内に空隙を作成しているその形状は、既定の成形ボイドであり、ボトル２２８の少なくとも一部分、または全てを受容するように適合されている。成形ボイドのサイズと形状は、包装されるボトルのサイズと形状に適合される。切り欠きは、成形プロセス、切断手順、およびそれらの組み合わせで形成されてもよい。切り欠きは、３ＤＲＬＭが中立状態にあるときに存在し、切り欠き部分は、３ＤＲＬＭ３０の圧縮状態および／または伸張状態から区別される。この意味では、切り欠きは、ボトル２２８によって占有された正の空間および形状（または正の空間と形状の一部分）とは相反した形状である、空隙形状である。
【００９８】
ボトル２２８は、バイアル、アンプル、試験管、およびそれらの任意の組み合わせであり得る。各ボトルは、流動可能なＴＳＰを保持するか、そうでなければ含有する。ボトル２２８のための流動性ＴＳＰの非限定的な例としては、医薬品、バイオ医薬品、ワクチン、血液、生物学的物質、化学物質、およびそれらの任意の組み合わせが含まれる。
【００９９】
一実施形態では、１本以上のボトル２２８がそれぞれの切り欠き２２６内に挿入されると、３ＤＲＬＭ２３０の一部が中立状態から伸張状態に移行する。ボトル２２８が切り欠き２２６内に挿入されると、ボトル２２８は３ＤＲＬＭ２３０を伸張する。ボトル２２８と接触している３ＤＲＬＭ２３０は、挿入されたボトルの周囲に伸張し、その結果、３ＤＲＬＭ２３０は、ボトル２２８上およびボトル２２８の周囲に弾性および圧縮接触を付与する。このようにして、３ＤＲＬＭ２３０は、ボトル２２８の対向する側面の周囲、または２つの側面の周囲、または３つの側面の周囲に密接に接触するか、そうでなければ圧搾力を付与する。切り欠き２２６内のボトル２２８の周囲の伸張状態３ＤＲＬＭ２３０の圧搾力は、シート２２４がシート２２４内のボトル２２８に拘束力または保持力を加えることを可能にする。
【０１００】
包装物品２３０は、１つ以上の冷熱源２２２を含む。一実施形態では、冷熱源（複数可）は、本明細書で既に開示された任意の冷熱源であり得る。３ＤＲＬＭ２３０の開ループ構造は、各冷熱源２２２からの冷気がシート２２４を通って流れ、ボトル２２８を冷却することを可能にする。このようにして、包装物品２３０は、有利には、冷熱源対ボトルの並列配置を提供し、それにより、対向する冷熱源２２２がシート２２４を挟む（そしてそれにより冷熱源２２２がボトル２２８を挟む）。言い換えれば、冷熱源２２２は、ＴＳＰと本質的に同じレベル（または同じ層）にある。冷熱源２２２およびシート２２４の並列配置が図７および９に示されているが、冷熱源２２２は、シート２２４のみに対して、または図７および９に示される並列配置に加えて、上部および下部配置で配置され得ることが理解される。冷気流のための導管として機能することに加えて、シート２２４の３ＤＲＬＭ２３０は同時に、区画２２０内の適所にボトル２２８をしっかりと保持する。シート２２４は、ボトル２２８の周囲に保護用クッションを提供し、容器２１２内のボトル２２８の垂直衝撃に対する緩衝および保護を提供する。
【０１０１】
包装物品２１０は、容器２１２が配置される外側容器２４０を任意選択で含むことができる。一実施形態では、外側容器２４０は、ロールエンドロックフロント容器または「ＲＥＬＦ」容器である。ＲＥＬＦ容器は、ダストフラップを含んでも含まなくてもよい。
【０１０２】
一実施形態では、包装物品１０、１１０、および／または２１０は、それぞれの断熱容器１２、１１２、および／または２１２を完全に密閉すると、０℃、または２℃、または５℃〜８℃、または１０℃、または１２℃、または１５℃の温度で、６時間、または８時間、または１０時間、または１２時間、または１４時間、または１６時間、または１８時間、または２０時間〜２４時間、または３６時間、または４８時間、または６０時間の間、ＴＳＰを維持する。
【０１０３】
出願人は、包装容器１０、１１０、２１０が有利に、
（ｉ）従来のピーナッツ梱包材、気泡緩衝袋、エアピロー、気泡緩衝材、および発泡シートを有する容器と比較して、容器区画への通気性および冷却効果を同時に高めながら、冷熱源との直接接触から温度に敏感な製品を保護すること、ならびに／または
（ｉｉ）輸送および取り扱い中の温度に敏感な製品に、落下、急降下、傾斜、穿刺、振動および環境ストレスに対する緩衝と保護を提供すること、ならびに／または
（ｉｉｉ）包装容器から容易に取り外せ、容易に洗浄することができる、１つ以上の３ＤＲＬＭのシートを提供すること、ならびに／または
（ｉｖ）包装容器から容易に取り外せ、リサイクルもしくは再使用することができる、１つ以上の３ＤＲＬＭのシートを提供することを発見した。
【０１０４】
本開示は、本明細書に含まれる実施形態および図に限定されず、実施形態の一部分、および以下の特許請求の範囲の範囲に含まれる異なる実施形態の要素の組み合わせを含む、これらの実施形態の改変形態を含むことが特に意図される。
【図１】
2020521679.tif 000005
【図１Ａ】
2020521679.tif 000006
【図２】
2020521679.tif 000007
【図３】
2020521679.tif 000008
【図４】
2020521679.tif 000009
【図５】
2020521679.tif 000010
【図６】
2020521679.tif 000011
【図７】
2020521679.tif 000012
【図８】
2020521679.tif 000013
【図９】
2020521679.tif 000014
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
包装物品であって、
Ａ．側壁および底壁を有する断熱容器であって、前記壁が区画を画定している、断熱容器と、
Ｂ．前記区画内の冷熱源と、
Ｃ．前記区画内の３次元ランダムループ材料（３ＤＲＬＭ）のシートと、を含む、包装物品。
【請求項２】
前記容器が頂壁を含む、請求項１に記載の包装物品。
【請求項３】
前記区画内に温度に敏感な製品を含み、
前記３ＤＲＬＭのシートが、前記温度に敏感な製品と前記冷熱源との間に配置されている、請求項１〜２のいずれかに記載の包装物品。
【請求項４】
前記３ＤＲＬＭのシートが、前記冷熱源と前記温度に敏感な製品との接触を防止する、請求項３に記載の包装物品。
【請求項５】
前記１つ以上の冷熱源が、前記温度に敏感な製品の上、前記温度に敏感な製品の下、前記温度に敏感な製品の側方、またはそれらの組み合わせからなる群から選択される位置にある、請求項３に記載の包装物品。
【請求項６】
前記温度に敏感な製品が、１匹以上の活ロブスターである、請求項３〜５のいずれかに記載の包装物品。
【請求項７】
少なくとも１つの冷熱源が前記活ロブスターの下にある、請求項６に記載の包装物品。
【請求項８】
水分源を含む、請求項６〜７のいずれかに記載の包装物品。
【請求項９】
前記３ＤＲＬＭのシートが、２つの対向する壁にわたって延在する、請求項１〜８のいずれかに記載の包装物品。
【請求項１０】
前記区画内に前記温度に敏感な製品の２つ以上の層を含む、請求項１〜９のいずれかに記載の包装物品。
【請求項１１】
前記断熱容器が外側容器内に配置されている、請求項１〜１０のいずれかに記載の包装物品。
【請求項１２】
前記温度に敏感な製品が、医薬品、生物薬剤、ワクチン、血液、生物学的物質、化学物質、およびそれらの任意の組み合わせからなる群から選択される材料を含むボトルである、請求項３に記載の包装物品。
【請求項１３】
前記３ＤＲＬＭのシートが、前記ボトルの少なくとも一部分を受容するように適合された切り欠きを含む、請求項１２に記載の包装物品。
【請求項１４】
前記ボトルが前記切り欠き内に挿入されると、前記３ＤＲＬＭの一部分が中立状態から伸張状態に移行する、請求項１３に記載の包装物品。
【請求項１５】
前記伸張状態にある前記３ＤＲＬＭが、前記ボトルに拘束力を付与し、前記シート内に前記ボトルを保持する、請求項１４に記載の包装物品。
【国際調査報告】
2020521679.tif 000015
2020521679.tif 000016